(57)【特許請求の範囲】
【請求項１】
マルテンサイト変態を伴う炭素含有量が０．２重量％以上、１．０重量％以下である鋼からなる環状体の焼入れ変形矯正方法に関するものであって、焼入れ開始温度から６００℃以上の温度の間に、前記環状体の内径側から内径拘束冶具にて内径拘束による変形矯正を開始する第一工程と、前記第一工程に連続して、前記環状体が変態により膨張する直前までに、該環状体の外径側から外径拘束冶具にて外径拘束による変形矯正を開始する第二工程と、を含むことを特徴とする環状体の焼入れ変形矯正方法。
【請求項２】
浸炭処理および／または浸炭窒化処理を施した素材を用いることを特徴とした請求項１記載の環状体の焼入れ変形矯正方法。
【請求項３】
前記第１工程は、焼入れ開始温度から８００℃以上の温度の間に、前記環状体の内径側から拘束を開始する請求項１又は２記載の環状体の焼入れ変形矯正方法。
【請求項４】
前記環状体を形成する前記鋼の炭素含有量は、０．３重量％以上、０．７重量％以下である請求項１又は２記載の環状体の焼入れ変形矯正方法。
【請求項５】
前記第１工程は、前記環状体の内径側を拘束するとともに、前記環状体の幅方向の移動をも拘束する請求項１乃至４の何れかに記載の環状体の焼入れ変形矯正方法。
【請求項６】
マルテンサイト変態を伴う炭素含有量が０．２重量％以上、１．０重量％以下である鋼からなる環状体の焼入れ変形矯正装置であって、焼入れ開始温度に加熱された前記環状体が載置される環状体載置部と、前記環状体の内径側を拘束し変形矯正を行う内径拘束冶具と、前記環状体の外径側を拘束し変形矯正を行う外径拘束冶具と、焼入れ剤を収容する焼入れ槽と、焼入れ開始温度から６００℃以上の温度の間に前記環状体載置部上に載置された前記環状体の内径側に前記内径拘束冶具を係合させる第１移動手段と、前記環状体の内径側に前記内径拘束冶具を係合した状態のまま前記環状体の外径側に前記外径拘束冶具を係合させる第２移動手段と、前記環状体載置部を前記焼入れ槽の外部と内部との間で移動させる第３移動手段と、を備え、前記第１移動手段及び第２移動手段は、前記内径拘束冶具及び外径拘束冶具を各々独立して移動可能且つ各々同時に移動可能となっていることを特徴とする環状体の焼入れ変形矯正装置。
【請求項７】
前記第１移動手段は、焼入れ開始温度から８００℃以上の温度の間に、前記環状体の内径側に前記内径拘束部材を係合させるようになっている請求項６記載の環状体の焼入れ変形矯正装置。
【請求項８】
前記第２移動手段は、前記環状体の温度が６００℃未満になったときに、前記環状体の外径側に前記外径拘束冶具を係合させるようになっている請求項６又は請求項７に記載の環状体の焼入れ変形矯正装置。
【請求項９】
前記第２移動手段は、前記環状体の温度が８００℃未満になったときに、前記環状体の外径側に前記外径拘束冶具を係合させるようになっている請求項７記載の環状体の焼入れ変形矯正装置。
【請求項１０】
前記第１移動手段が前記環状体載置部を前記焼入れ槽内に向けて押圧する力は、前記第３移動手段が前記環状体載置部を前記焼入れ槽外に向けて押圧する力よりも大きい請求項６乃至請求項９のいずれかに記載の環状体の焼入れ変形矯正装置。
【請求項１１】
前記第２移動手段は、前記環状体が前記焼入れ槽に入った後に、前記環状体の外径側に前記外径拘束冶具を係合させるようになっている請求項６乃至請求項１０のいずれかに記載の環状体の焼入れ変形矯正装置。
【請求項１２】
前記環状体の形状矯正が終了した際には、前記第１移動手段よりも前記第２移動手段を先に後退させるようになっている請求項６乃至請求項１１のいずれかに記載の環状体の焼入れ変形矯正装置。
【発明の詳細な説明】
【０００１】
【産業上の利用分野】
本発明は、環状体の焼入れ変形矯正方法及び装置に関わり、特に、転がり軸受などに使用される鋼の環状体を焼入れて最終製品を製造する環状体の焼入れ変形矯正方法及び装置に関する。
【０００２】
【従来の技術】
従来、転がり軸受に使用されている一般的な素材としては、炭素（Ｃ）含有量が、例えば１重量％の軸受鋼や、炭素含有量が、０．２重量％の肌焼鋼などが挙げられる。
前記のような軸受鋼や肌焼鋼などから構成される環状体は、熱処理（特に、焼入れ処理）により、その形状が変形することが知られている。
【０００３】
図１は炭素含有量の違いによる鋼の焼入時（冷却時）における径寸法の変化のしかたの違いを概略で示したものである。マルテンサイト変態による膨張が熱収縮を上回る見かけ上の膨張開始点以後の膨張の割合が、炭素含有量の増加に伴い高くなることがわかる。
さらに、浸炭または浸炭窒化処理を行ったものでは表層部と心部とで変態による膨張収縮のタイミングも異なる。
【０００４】
そこで、前記軸受鋼のように、炭素含有量が高く、浸炭処理または浸炭窒化処理を施すことなく、あるいは、浸炭処理および浸炭窒化処理を施さずに焼入れ処理を行うことで、表面から心部まで所望の硬さが均一に得られる鋼（以下、『完全硬化鋼』という）を使用した環状体の場合には、図１に示した通りマルテンサイト変態による膨張量が大きく、当該環状体の熱処理による変形を矯正する方法として、後で理由を述べるように膨張開始後当該環状体を外径側から拘束する方法（以下、『外径拘束』という）により変形矯正が効果的に行われる。
【０００５】
なお、本発明では、浸炭処理または浸炭窒化処理のいずれか一方を施すか、あるいは、浸炭処理および浸炭窒化処理の両方を施すことを、以下、『浸炭処理および／または浸炭窒化処理を施す』ということにする。
一方、前記肌焼鋼のように、炭素含有量が低く、浸炭処理および／または浸炭窒化処理を施した後に焼入れ処理を行うことで、表面に所望の硬さを得る鋼を使用した環状体の場合には、膨張開始点後の膨張量も小さく、心部と表層部との変態のタイミングのずれもあり、後述するように外径拘束ではうまく矯正できない。そこで、当該環状体の熱処理による変形を矯正する方法として、当該環状体を内径側から拘束する方法（以下、『内径拘束』という）が行われている。
【０００６】
ここで、前記肌焼鋼は、浸炭処理および／または浸炭窒化処理を施すことで、焼入れ時に圧縮残留応力が発生し、その疲労強度が向上する特性を備えている。また、前記肌焼鋼は、素材としては炭素含有量が低いので、前加工工程を容易に行えるという利点がある。
しかしながら、肌焼鋼は、完全硬化鋼と比較すると、浸炭処理や浸炭窒化処理を行う分、手間やコストがかかるという問題もある。
【０００７】
そこで、近年では、前記コストの増加を抑制することができる素材として、浸炭処理時間または浸炭窒化処理時間を減らしても、表面に所望の硬さを得ることができる中炭素鋼（炭素を０．３重量％以上、０．７重量％以下の範囲内で含有する）が、転がり軸受をはじめとした疲労強度が必要とされる各機械部品に使用されてきている。
【０００８】
また、前記環状体の焼入れ変形矯正技術としては、特開平３−４４４２１号公報、特開昭６２−３７３１５号公報、特公昭５８−３１３６９号公報および実公昭５５−１３４０５号公報などに開示された従来例がある。これらの従来例では、肌焼鋼に浸炭処理および／または浸炭窒化処理を施したものや、完全硬化させるものも、全て同一方法、すなわち、外径拘束か内径拘束のいずれか一方を施すことで環状体の変形矯正を行っている。
【０００９】
【発明が解決しようとする課題】
しかしながら、前記特開平３−４４４２１号公報、特開昭６２−３７３１５号公報、特公昭５８−３１３６９号公報および実公昭５５−１３４０５号公報などに開示されている従来例では、肌焼鋼に浸炭処理および／または浸炭窒化処理を施した環状体や、完全硬化させた環状体など、種々の素材から構成されている環状体に、全て同一の方法（外径拘束、内径拘束のうちのいずれか一方）で焼入れ変形矯正を行っているため、得られた種々の環状体に適した効率のよい変形矯正を行うことが非常に困難であるという問題がある。
【００１０】
また、特に素材の炭素含有量が、０．３重量％以上、０．７重量％以下である中炭素鋼に、浸炭処理および／または浸炭窒化処理を施した素材から構成された環状体は、図１に示したように、膨張開始点後の膨張量が高炭素鋼（軸受鋼）と低炭素鋼（肌焼鋼）との中間程度であること、およびその表面と心部とで変態するタイミングが異なるということのため、従来の方法では最適な変形矯正を行うことができないという問題がある。
【００１１】
すなわち、膨張開始点後外径拘束により変形矯正を行おうとしてもこの時点では心部は変態を終了し、弾性変形に移行していること、さらにまた、中炭素鋼は、変態膨張量が完全硬化鋼より少ないため、十分な変形矯正を行うことができない。
一方、前記中炭素鋼に浸炭処理および／または浸炭窒化処理を施した素材から構成された環状体に、内径拘束を行った場合には、当該環状体は、肌焼鋼から構成された環状体より変態膨張量が大きいため、変形矯正後の膨張による変形が発生するという欠点がある。従って、中炭素鋼に浸炭処理および／または浸炭窒化処理を施した素材から構成された環状体に、完全な変形矯正を行うことができないという問題がある。
【００１２】
このように、前記中炭素鋼は、浸炭処理時間または浸炭窒化処理時間を減らしても、表面に所望の硬さを得ることができるという利点がある反面、十分な変形矯正ができないという問題がある。
そして、特に、熱処理後に研削処理を行う転がり軸受では、熱処理変形は研削コストを著しく増加させてしまうと共に、取り代が不均一になり、品質のバラツキを発生させる虞れもある。
【００１３】
本発明は、このような従来の問題点を解決することを課題とするものであり、マルテンサイト変態を伴う鋼に、浸炭処理および／または浸炭窒化処理を施した素材から構成された環状体に一回の変形矯正を行うことで、十分な変形矯正を行うことが可能な環状体の焼入れ変形矯正方法及び装置を提供することを目的とするものである。
【００１４】
【課題を解決するための手段】
この目的を達成するために、請求項１に係る発明は、マルテンサイト変態を伴う炭素含有量が０．２重量％以上、１．０重量％以下である鋼からなる環状体の焼入れ変形矯正方法に関するものであって、焼入れ開始温度から６００℃以上の温度の間に、前記環状体の内径側から内径拘束冶具にて内径拘束による変形矯正を開始する第一工程と、前記第一工程に連続して、前記環状体が変態により膨張する直前までに、該環状体の外径側から外径拘束冶具にて外径拘束による変形矯正を開始する第二工程と、を含むことを特徴とする環状体の焼入れ変形矯正方法を提供するものである。
また、前記環状体の焼入れ変形矯正方法において、前記第二工程後あるいはこれと同時に前記内径側および外径側から同時に拘束するようにしてもよい。
請求項２に係る発明は、上記請求項１に係る発明である環状体の焼入れ変形矯正方法において、浸炭処理および／または浸炭窒化処理を施した素材を用いるようにした。
請求項３に係る発明は、上記請求項１又は２に係る発明である環状体の焼入れ変形矯正方法において、前記第１工程は、焼入れ開始温度から８００℃以上の温度の間に、前記環状体の内径側から拘束を開始する。
請求項４に係る発明は、上記請求項１又は２に係る発明である環状体の焼入れ変形矯正方法において、前記環状体を形成する前記鋼の炭素含有量は、０．３重量％以上、０．７重量％以下とした。
請求項５に係る発明は、請求項１〜４に係る発明である環状体の焼入れ変形矯正方法において、前記第１工程は、前記環状体の内径側を拘束するとともに、前記環状体の幅方向の移動をも拘束するようにした。
【００１５】
上記目的を達成するために、請求項６に係る発明は、マルテンサイト変態を伴う炭素含有量が０．２重量％以上、１．０重量％以下である鋼からなる環状体の焼入れ変形矯正装置であって、焼入れ開始温度に加熱された前記環状体が載置される環状体載置部と、前記環状体の内径側を拘束し変形矯正を行う内径拘束冶具と、前記環状体の外径側を拘束し変形矯正を行う外径拘束冶具と、焼入れ剤を収容する焼入れ槽と、焼入れ開始温度から６００℃以上の温度の間に前記環状体載置部上に載置された前記環状体の内径側に前記内径拘束冶具を係合させる第１移動手段と、前記環状体の内径側に前記内径拘束冶具を係合した状態のまま前記環状体の外径側に前記外径拘束冶具を係合させる第２移動手段と、前記環状体載置部を前記焼入れ槽の外部と内部との間で移動させる第３移動手段と、を備え、前記第１移動手段及び第２移動手段は、前記内径拘束冶具及び外径拘束冶具を各々独立して移動可能且つ各々同時に移動可能となっていることを特徴とする。
請求項７に係る発明は、請求項６記載に係る発明である環状体の焼入れ変形矯正装置において、前記第１移動手段は、焼入れ開始温度から８００℃以上の温度の間に、前記環状体の内径側に前記内径拘束部材を係合させるようにした。
請求項８に係る発明は、請求項６又は７記載に係る発明である環状体の焼入れ変形矯正装置において、前記第２移動手段は、前記環状体の温度が６００℃未満になったときに、前記環状体の外径側に前記外径拘束冶具を係合させるようにした。
請求項９に係る発明は、請求項７記載に係る発明である環状体の焼入れ変形矯正装置において、前記第２移動手段は、前記環状体の温度が８００℃未満になったときに、前記環状体の外径側に前記外径拘束冶具を係合させるようにした。
請求項１０に係る発明は、請求項６〜９に係る発明である環状体の焼入れ変形矯正装置において、前記第１移動手段が前記環状体載置部を前記焼入れ槽内に向けて押圧する力は、前記第３移動手段が前記環状体載置部を前記焼入れ槽外に向けて押圧する力よりも大きいものである。
請求項１１に係る発明は、請求項６〜１０に係る発明である環状体の焼入れ変形矯正装置において、前記第２移動手段は、前記環状体が前記焼入れ槽に入った後に、前記環状体の外径側に前記外径拘束冶具を係合させるようになっている。
請求項１２に係る発明は、請求項６〜１１に係る発明である環状体の焼入れ変形矯正装置において、前記環状体の形状矯正が終了した際には、前記第１移動手段よりも前記第２移動手段を先に後退させるようになっている。
【００１６】
【作用】
本発明によれば、マルテンサイト変態を伴う鋼からなる環状体を焼入れ変形矯正する際に、焼入れ開始温度から６００℃以上の温度の間、すなわち、６００℃以上、焼入れ開始温度以下の温度範囲にある際に、環状体の内径側から拘束を開始し、これに連続して、前記環状体が変態により膨張する直前までに、外径側から拘束を開始する方法をとっているため、一回の変形矯正で、前記環状体に、内径拘束と外径拘束の両方の特性が十分に付与され、前記環状体に十分な変形矯正が行える。
【００１７】
以下、この理由を説明する。
転がり軸受に使用されている肌焼鋼（炭素含有量＝０．２重量％）に、浸炭処理および／または浸炭窒化処理を施したものは、焼入れ時に、その心部は、表面層に比べて早く変態し始め、変態が進むにしたがって、弾性力を持つようになる。このため、心部のマルテンサイト変態開始点（Ｍｓ点）またはその付近まで温度が低下してから変形矯正を始めた場合には、環状体の全周（表層部）が変形矯正されても、心部は、弾性変形が支配的になっており、焼入れ完了後に変形矯正冶具を取り外すと、ほとんど変形矯正前の状態に戻ってしまう。
【００１８】
すなわち、浸炭処理および／または浸炭窒化処理を施した素材に、内径拘束方式で変形矯正を行う場合には、収縮小のできるだけ高温時から変形矯正を開始し、環状体の収縮と共に、なるべく変態が少ない間に変形矯正することが要求される。
図２は、従来の内径拘束による焼入れ処理後の変形率（％）と内径拘束開始温度（変形矯正開始温度）（℃）との関係を示す図である。
【００１９】
鋼の変形率は、環状体の外径と、当該外径の真円度との比である。図３に示すように、各種鋼（ＳＣＲ４２０，ＳＣＲ４３０，ＳＣＲ４４０）の変形率（％）は、内径拘束開始温度（℃）が、６００℃以下の場合は、変形率が急速に大きくなる、すなわち、変形矯正能力が急速に低下することが判る。
これより、本発明では、内径拘束開始温度（℃）を、６００℃以上、焼入れ開始温度以下、の範囲（焼入れ開始温度から６００℃以上の温度の間）で行うように限定した。
【００２０】
また、より精密な変形矯正を行うことが必要とされる場合には、内径拘束開始温度（℃）を、８００℃以上、焼入れ開始温度以下、の範囲で行うことが好適である。
浸炭処理および／または浸炭窒化処理を施した素材に焼入れ処理を行い、変態硬化させた場合、当該素材の表面に圧縮残留応力が発生する。これは、浸炭処理および／または浸炭窒化処理を行うと、表面部と内部で変態温度が異なり、内部の変態温度が高く表面部は低い。そのため、内部の変態膨張が表面部に先行して起こることで表面に圧縮残留応力が発生する（『金属熱処理技術便覧』第３３７頁、金属熱処理技術便覧編集委員会編、昭和４４年８月３１日発行）。
【００２１】
熱処理後に研削加工を行う転がり軸受で、表面に圧縮残留応力があり、さらに変形が大きいものは、前記研削加工後に応力のバランスが変化して、再び変形してしまう。このようなものには、再研削しなければならない場合がある。現状では、環状体が焼入れ処理時に真円度がその直径の０．１％を越えた場合に、再研削を行う可能性が高くなる。
【００２２】
図３は、従来の内径拘束による焼入れ処理後の変形率（％）と、素材に含有される炭素量（重量％）との関係を示す図である（変形矯正温度６００℃の場合）。
素材の炭素含有量が、０．３重量％を越えている場合には、変形矯正が不十分となり、再研削を行う可能性が高くなる。
【００２３】
変態膨張量は、焼入れ条件や成分の影響もあるが、おもに焼入れ時に固溶する炭素量によって変化する（『金属熱処理技術便覧』、第３５５頁、金属熱処理技術便覧編集委員会編、昭和４４年８月３１日発行）。
素材の炭素含有量が、０．３重量％以上であると、変態膨張量がさらに大きくなり、内径拘束方式で変形矯正を行う場合には、変形矯正後に当該素材が膨張して変形が発生してしまう。
【００２４】
すなわち、素材に含まれる炭素量が、０．３重量％以上のものは、肌焼鋼の場合とは異なり、変態膨張量が大きくなりすぎて内径拘束のみでは、完全に変態矯正することができない。従って、本発明では、内径拘束に続いて外径拘束を行うようにした。
外径拘束方式では、Ｍｓ点以後、マルテンサイト変態による膨張時に変形矯正を開始して変形矯正を行う。この外径拘束方式では、変態途中に応力が加わると、容易に塑性変形を起こす変態誘起超塑性（以下、『トリップ現象』という）を利用して、環状体が変態膨張して変形矯正冶具にあたり、塑性変形していくことで変形矯正される（『鉄鋼便覧Ｉ基礎』、第５２２頁、日本鉄鋼協会編、昭和５６年６月２０日発行）。
【００２５】
このため、軸受鋼など、素材に含有される炭素量が、１．０重量％程度の完全硬化鋼の場合、当該素材の表面と心部とが、ほぼ同時に変態することに加え、全体の固溶炭素含有量が高く、変態膨張量が大きいので、外径拘束方式を行うことが有効である。
一方、肌焼鋼に、浸炭処理および／または浸炭窒化処理を施したものに対しては、心部の変態がほぼ終了しているので、心部の弾性力が強く、また、全体の変態膨張量が小さいので、外径拘束方式は、ほとんど変形矯正力がない。
【００２６】
図４は、炭素含有量が、０．４重量％以上、０．８重量％以下の素材に、浸炭処理および／または浸炭窒化処理を施した環状体を焼入れた際に、従来の外径拘束方式で変形矯正した場合の変形率（％）と素材の炭素含有量（重量％）との関係を示す図である。
図４に示すように、炭素含有量が、０．７重量％以下になると、変形率（％）が急速に増加する、すなわち、変形矯正能力が急速に低下することが判る。
【００２７】
つまり、炭素含有量が、０．７重量％以下の素材に浸炭処理および／または浸炭窒化処理を施したものは、変態膨張量が、完全硬化鋼より小さくなること、また、心部で変形矯正開始前に変態が進行してしまい弾力性を持つようになることから、外径拘束方式では、完全に変形矯正することができない。
そこで、本発明では、マルテンサイト変態を伴う素材（鋼）、特に、炭素含有量が、０．３重量％以上、０．７重量％以下の素材に浸炭処理および／または浸炭窒化処理を施したものは、肌焼鋼に浸炭処理および／または浸炭窒化処理を施したものに比べ、全体の変態膨張量が大きくなること、さらに、心部の変態開始が表面層に比べて早いことに着眼し、６００℃以上の温度から内径拘束を開始して変形矯正を行い、続いて、前記環状体が変態により膨張する直前に、外径拘束を開始してトリップ現象による変形矯正を行うことにした。
【００２８】
ここで、前記環状体に行う内径拘束は、焼入れ開始温度から６００℃以上（より好ましくは８００℃以上）の温度の間に行うが、この時、冷却と同時に加圧矯正を加えると、さらに矯正効果が向上される。
また、炭素含有量が、０．３重量％付近にある環状体の変形矯正は、内径拘束が主流となり、外径拘束が内径拘束を補助するかたちとなる。一方、炭素含有量が、０．７重量％付近にある環状体の変形矯正は、内径拘束で補助的に変形矯正した後、外径拘束が主流となって変形矯正されるかたちとなる。
【００２９】
すなわち、本発明では、一回の変形矯正で、従来の内径拘束と外径拘束の両方の特性を十分に活用させることができるため、従来では、十分な変形矯正が行えなかったマルテンサイト変態を伴う鋼、特に、中炭素鋼（炭素を０．３重量％以上、０．７重量％以下の範囲内で含有する）に、浸炭処理および／または浸炭窒化処理を施した素材から構成された環状体が、完全に変形矯正される。
【００３０】
図５に本発明に係る変形矯正方法により、中炭素鋼に浸炭および／または浸炭窒化したものを変形矯正する場合の冷却時の寸法変化の様子の概略を示す。膨張開始点以後の外径拘束のみをしたとすると、さきにも述べたとおり、この時点では心部の変態はほぼ終了しており、拘束を行っても型を外すと心部の弾性力により、元に戻ってしまう。すなわち、変形矯正をしないのと同じことになってしまう。したがって、収縮中のできるだけ早い時点で内径拘束を開始する。これにより、型に沿って変形する（図５のＡ点からＢ点）。
【００３１】
その後何もしないとＢ点をすぎてからの膨張量が低炭素鋼の場合と異なり無視できない。Ｂ点以降、破線で示すフリーの場合の曲線と平行に膨張を開始し、変形を生じる原因となる。そこで、Ｂ点以後のできるだけ早い時点で今後は外径拘束を開始する（図５のＣ点）。Ｂ点以降の膨張は、前述のように変態誘起超塑性を利用して変形矯正することができる（図５のＣ点からＤ点）。このように、ほぼ外径拘束治具の内径面と同じ、歪みの小さな外径面を有する環状体が得られる。
【００３２】
また、本発明にかかる変形矯正方法では、環状体の内径側と外径側の両方から変形矯正を行うため、焼入れによる環状体のねじれ変形の発生が最低限に抑えられる。
このねじれ変形は、環状体が焼入れ時に焼入れ冷却剤に浸漬される方向や、焼入れ油の攪拌状況や環状体の形状などによって発生するものである。そして、特に、円錐ころ軸受など、その肉厚が変化するものに浸炭処理および／または浸炭窒化処理を施したものに発生しやすい。
【００３３】
ここで、前記内径拘束に連続して行う外径拘束の開始温度が高すぎると、環状体が冶具と干渉する虞れがある。このため、外径拘束を開始するタイミングを図ることが要求されるが、通常の焼入れでは、数秒で２００〜３００℃まで油冷され、その後は、比較的ゆっくり冷却されるので、外径拘束を開始するタイミングは取りやすく問題はない。
【００３４】
この環状体の焼入れ変形矯正方法を実施する際に使用する環状体の焼入れ変形矯正装置としては、上記請求項６乃至請求項１３に記載された環状体の焼入れ変形矯正装置を提供することができる。
【００３５】
本発明に係る環状体の焼入れ変形矯正装置では、外径拘束冶具と内径拘束冶具が、各々独立して移動可能且つ各々同時に移動可能であるため、たとえば、加熱された環状体の内径側に内径拘束冶具を係合させて、内径拘束を開始し、内径拘束しながら当該環状体を冷却する工程に続いて、前記内径拘束をしたまま前記環状体の外径側に外径拘束冶具を係合させて、外径拘束を開始し、前記内径拘束と外径拘束とを同時に行うことができる。
【００３６】
前記内径拘束冶具および外径拘束冶具は、たとえば、円筒ころ軸受の内輪および外輪、円錐ころ軸受の内輪および外輪などのような、形状矯正を行う環状体の形状に応じた形状のものが使用される。また、内径拘束冶具および外径拘束冶具の形状を任意に変更することで、軸受の内輪や外輪以外の環状体の焼入れ変形矯正を行うこともできる。すなわち、内径拘束冶具および外径拘束冶具の形状を、変形矯正すべき環状体の形状により変更することで、あらゆる形状の環状体の形状矯正が行われる。
【００３７】
また、前記内径拘束冶具および外径拘束冶具を着脱可能にすることで、焼入れ変形矯正すべき環状体に応じた内径拘束冶具および外径拘束冶具を簡単に交換することもできる。
そしてまた、前記内径拘束冶具に、環状体の上部と当接して環状体を係止する係止部を配設することで、焼入れ終了後の環状体が膨張して、その外径側が外径拘束冶具に拘束された状態にあっても、当該環状体は、前記係止部に係止された（ひかかった）状態となっているため、内径拘束冶具に対して外径拘束冶具を先に引き上げることができる。従って、前記環状体は、外径拘束冶具と内径拘束冶具との間から簡単に取り外される。
【００３８】
このように、前記環状体の焼入れ変形矯正装置を使用することで、従来の内径拘束と外径拘束の両方を行うことができ、前記環状体に、内径拘束と外径拘束の両方の利点が同時に付与される。
【００３９】
【実施例】
次に、本発明にかかる一実施例について説明する。本実施例は内周面がテーパ状に形成されている、例えば円錐ころ軸受の外輪を焼入れする場合の一例を示すものである。
図８は、本発明の実施例にかかる環状体の焼入れ変形矯正装置の断面構成図、図９は、図８に示す環状体の焼入れ変形矯正装置の部分拡大図である。
【００４０】
図８および図９に示す環状体の焼入れ変形矯正装置１は、架台３０上に設置された焼入れ槽１７と、焼入れ槽１７の上方に配設され且つ図示しないフレームに固定された加圧シリンダ１０と、加圧シリンダ１０のピストンロッド１３に移動可能に配設された外径拘束冶具１４と、ピストンロッド１３の下端に固定された内径拘束冶具１５と、を含んで構成されている。外径拘束治具１４の内径は、環状体１６を内径拘束後、環状体１６が膨張し始めるとまもなくその外径面が接触し、変形矯正（外径拘束）を行い得る大きさに仕上げられている。
【００４１】
焼入れ槽１７は、その上部の中央が、焼入れ槽１７の上部から着脱可能な環状体載置部２４となっている。この環状体載置部２４には、形状矯正が行われる環状体１６が載置される。本実施例においては、焼入れ冷却剤としては油が使用されている。前記環状体載置部２４の中央部には、円形状の穴が開口されており、この穴の外周部には、下方から中空の円筒部材からなる焼入れ油配管２０が設置されている。そして、焼入れ油配管２０から供給される焼入れ油を環状体載置部２４の穴から出すことができるようになっている。なお、焼入れ油配管２０には、図示しない焼入れ油供給装置が接続されており、ここから焼入れ油配管に所望の焼入れ油が供給されるようになっている。そして、必要な時にのみ、環状体載置部２４の穴から焼入れ油を出すことができるように、コントロールされている。
【００４２】
この焼入れ油配管２０には、焼入れ油配管２０を上下運動させる第３移動手段としてのシリンダ装置２１が接続されている。すなわち、シリンダ装置２１のピストンロッド２２に、焼入れ油配管２０が取付けられており、ピストンロッド２２が上下運動することで、焼入れ油配管２０が上下運動するようになっている。ここで、前記環状体載置部２４には、この焼入れ油配管２０が配設されているため、環状体載置部２４は、焼入れ油配管２０の上下運動に応じて前記焼入れ槽１７内を上下移動可能となる。
【００４３】
また、前記焼入れ槽１７には、図示しない焼入れ油供給装置から供給される焼入れ油を焼入れ槽１７内に供給する焼入れ油噴出口１８が複数設けられている。この焼入れ油噴出口１８からは、焼入れ油が勢い良く噴出されるように供給される。なお、符号１９は、焼入れ油の上面を示している。
前記加圧シリンダ１０は、第１移動手段としてのメインプレスシリンダ１１と、その下方に配設された第２移動手段としてのサブプレスシリンダ１２とを備えている。この加圧シリンダ１０のピストンロッド１３は、メインプレスシリンダ１１のピストンロッドであると同時に、サブプレスシリンダ１２のピストンロッドでもある。このメインプレスシリンダ１１およびサブプレスシリンダ１２共に、空圧シリンダや油圧シリンダなど、種々のシリンダ装置が使用可能である。
【００４４】
サブプレスシリンダ１１の下面には、環状体１６の外径側を拘束する外径拘束冶具１４が着脱可能に固定されている。すなわち、この外径拘束冶具１４は、後に詳述するが、サブプレスシリンダ１１の動きに応じて、ピストンロッド１３の軸方向に上下移動可能となっている。また、メインプレスシリンダ１１およびサブプレスシリンダ１２により外径拘束治具１４および内径拘束治具１５が最下点に達したときに、外径拘束治具１４の底面および内径拘束治具１５の底面と環状体載置部２４との間には、すきまができるように構成されている。
【００４５】
ピストンロッド１３の下端には、環状体１６の内径側を拘束する内径拘束冶具１５が着脱可能に固定されている。
すなわち、外径拘束冶具１４と内径拘束冶具１５は、各々独立して移動可能となっていると共に、各々同時に移動可能となっている。
外径拘束冶具１４および内径拘束冶具１５の形状は、環状体１６の形状に応じて決定される。本実施例では、図９に示すように、環状体１６として、円錐ころ軸受の外輪を使用し、この外輪の形状矯正を行うことが可能な外径拘束冶具１４および内径拘束冶具１５を用いた。この内径拘束冶具１５の外側（外径拘束冶具１４側）には、環状体１６の上部に当接し、該環状体１６を係止する係止部２５が設けられている。また、内径拘束治具１５には、焼入れ油供給配管２０から供給される焼入れ油が内部からワーク（環状体）内周面に焼入れ油を供給可能とするため、複数のスリットが設けられている。
【００４６】
このように、前記外径拘束冶具１４および内径拘束冶具１５は、共に、着脱可能に固定されているため、他の形状を備えた外径拘束冶具および内径拘束冶具と簡単に交換することができる。
次に、本実施例にかかる環状体の焼入れ変形矯正装置１の具体的動作について説明する。
【００４７】
先ず、図８（１）では、環状体載置部２４上の所定位置に、加熱された環状体１６（ここでは、円錐ころ軸受の外輪）を載置する。この時、シリンダ装置２１は作動状態で環状体載置部２４は最上部にある。
次に、図８（２）では、メインプレスシリンダ１１を作動し、ピストンロッド１３を下降させ、前記環状体１６の内径側に内径拘束冶具１５をセットする。この時、同時に、サブプレスシリンダ１２および外径拘束冶具１４も、ピストンロッド１３の下降に伴って下降する。
【００４８】
次いで、図８（３）では、シリンダ装置２１は作動状態を保っているが、メインプレスシリンダ１１の下向きの力の方がシリンダ装置２１の上向きの力より強いため押され、環状体を支えた状態でピストンロッド２２および焼入れ油供給配管２０が下降し、環状体載置部２４上に載置された環状体１６が焼入れ槽１７内に入り、内径拘束を開始する。この時、焼入れ油供給配管２０から焼入れ油を噴出させると共に、焼入れ油噴出口１８から焼入れ油を噴出させる。なお、この内径拘束は、焼入れ開始温度から６００℃以上の温度の間に行った。ここまでの工程は数秒のレベルで行われた。
【００４９】
次に、図８（４）では、図８（３）に引き続いて（スタートから数秒〜１０数秒後）、サブプレスシリンダ１２を作動し、外径拘束冶具１４を下降させて環状体１６の外径側に外径拘束冶具１４をセットし、外径拘束を開始する。このようにして、内径拘束および外径拘束を同時に行う。なお、この外径拘束は、環状体１６が変態により膨張する直前に行った。
【００５０】
その後、環状体１６の形状矯正が終了した際には、サブプレスシリンダ１２の作動を停止し、外径拘束冶具１４を引き上げて環状体１６から外径拘束冶具１４を取り外す。この時、環状体１６は、膨張しており、その外径側が外径拘束冶具１４に拘束された状態となっているが、環状体１６は、内径拘束冶具１５の係止部２５により係止されているため、外径拘束冶具１４を簡単に引き上げ、図８（３）の状態にすることができる。また、この状態では、環状体１６は、内径拘束部材１５に拘束されていないため、内径拘束冶具１５を引き上げると、図８（１）の状態に戻る。
【００５１】
このように、環状体の焼入れ変形矯正装置１を使用することで、従来の内径拘束と外径拘束の両方を行うことができ、環状体１６に、内径拘束と外径拘束の両方の利点を同時に付与することができる。この結果、環状体に、十分な変形矯正を行うことが可能となる。次に、本実施例にかかる環状体の焼入れ変形矯正装置１を使用して、以下に示す調査を行った。
【００５２】
表１に示す組成の鋼種からなる環状体に、下記に示す熱処理（浸炭処理、焼入れ処理および焼戻し処理）を行う。
0003586888.tif 000002
但し、ＳＵＪ２には、浸炭処理は施さない。
【００５３】
【表１】
0003586888.tif 000003
【００５４】
次に、前記熱処理が施された各々の環状体（試験片）に、表２に示す変形矯正を行い、実施例１〜実施例１６を得る。
次に、比較として、前記熱処理が施された各々の環状体（試験片）に、表３に示す変形矯正を行い、比較例１７〜比較例４３を得る。
なお、表２および表３に示す変形矯正方法の内容を以下に示す。
0003586888.tif 000004
次に、このようにして得られたそれぞれの試験片（実施例１〜実施例１６、比較例１７〜比較例４３）の平均変形率（％）および平均傾斜量（ｍｍ）を以下に示す方法で測定する。実施例１〜実施例１６の平均変形率（％）および平均傾斜量（ｍｍ）を表２に、比較例１７〜比較例４３の平均変形率（％）および平均傾斜量（ｍｍ）を表３に示す。
【００５５】
なお、前記傾斜は、焼入れ時に環状体が焼入れ油に浸漬される方向や、焼入れ油の攪拌状況や、環状体の形状によって発生するものである。特に、肉厚が変化する円錐ころ軸受などに、浸炭処理および／または浸炭窒化処理を施したものに発生しやすい。そして、熱処理後、研削を行う軸受などでは、傾斜の発生により研削工程に著しい支障が発生し、大きい傾斜があると研削不良が発生する場合もある。
（平均変形率測定方法）
試験片の最大径と最小径とを測定し、その差を真円度とする。この真円度を外輪外径（１３０ｍｍ）で割った値を、試験片の変形率（％）とする。測定数は、６０個とし、その平均値をもって平均変形率（％）とした。
（傾斜量測定方法）
試験片の外周面で、上下の円弧部を除いた直線部の上端部と下端部における最大径と最小径とを測定する。この最大径部および最小径部における４か所での上下端部の差の平均をもって平均傾斜量（ｍｍ）とした。なお、前記上端部と下端部との距離は、１８ｍｍであった。
【００５６】
【表２】
0003586888.tif 000005
【００５７】
【表３】
0003586888.tif 000006
【００５８】
表２および表３から、８００℃から内径拘束を開始し、続けて試験片が変態により膨張する直前に外径拘束を行い、さらに内径拘束および外径拘束を同時に行って得たものと、６００℃から内径拘束を開始し、続けて試験片が変態により膨張する直前に外径拘束を行い、さらに内径拘束および外径拘束を同時に行って得たもの（実施例１〜実施例１６）は、平均変形率（％）および平均傾斜量（ｍｍ）とも小さく、良好な結果が得られたことが判る。そして、特に、８００℃から内径拘束を開始し、続けて試験片が変態により膨張する直前に外径拘束を行い、さらに内径拘束および外径拘束を同時に行って得たものの平均変形率（％）および平均傾斜量（ｍｍ）が優れていたことが判る。
【００５９】
これは、実施例１〜実施例１６では、内径拘束と外径拘束の両方の特性が十分に活用され、試験片に十分な変形矯正が行えたためである。
一方、比較例１７〜比較例４３は、平均変形率（％）および平均傾斜量（ｍｍ）とも実施例１〜実施例１６に比べて大きくなったことが判る。
これは、比較例１７〜比較例４３では、内径拘束と外径拘束の両方の特性が十分に活用されず、試験片に十分な変形矯正を行えなかったためである。
【００６０】
図６に、内外８００、内外６００、内外５００を行った試験片（素材）に含まれる炭素量（重量％）と、平均変形率（％）との関係を示す。
図６から、内径拘束開始温度が６００℃以上で内外径拘束を行った場合、素材の炭素量が０．２重量％の肌焼鋼から０．３〜０．７重量％の中炭素鋼および１重量％の軸受鋼まで全ての場合で完全に変形矯正できることがわかる。ただし、内径拘束開始温度が５００℃である場合（内外５００）は内外径拘束を行っても素材の炭素量が比較的低く、内径拘束を主流として変形矯正を行う０．２〜０．６重量％では完全に変形矯正することができなかったことがわかる。
【００６１】
図７に、各々の試験片の平均変形率（％）と、平均傾斜量（ｍｍ）との関係を示す。
図７から、内外８００、内外６００、内外５００を行った試験片は、同一変形率に対して傾斜量が減少していることが判る。
なお、本実施例では、図８および図９に示す環状体の焼入れ変形矯正装置１を使用した場合について説明したが、これに限らず、本発明にかかる環状体の焼入れ変形矯正方法は、焼入れ開始温度から６００℃以上の温度の間に、前記環状体の内径側から拘束を開始し、これに連続して、前記環状体が変態により膨張する直前に、該環状体の外径側から拘束を開始する方法（その後本実施例のように内径側、外径側から同時に拘束してもよい）を行うことができれば、他の構造を備えた変形矯正装置を使用してもよいことは勿論である。
【００６２】
また、本実施例で使用した環状体の焼入れ変形矯正装置１の構成要素である外径拘束冶具１４および内径拘束冶具１５は、図８および図９に示す構造の他、環状体の形状に応じて変更することが可能である。
たとえば、環状体が、円筒ころ軸受の外輪である場合には、図１０に示すように、円筒ころ軸受の外輪である環状体１６Ａの内径側を拘束することが可能な形状を備えた内径拘束冶具１５Ａと、環状体１６Ａの外径側を拘束可能な外径拘束冶具１４Ａを使用すればよい。
【００６３】
また、環状体が、円錐ころ軸受の内輪である場合には、図１１に示すように、円筒ころ軸受の内輪である環状体１６Ｂの内径側を拘束することが可能な形状を備えた内径拘束冶具１５Ｂと、環状体１６Ｂの外径側を拘束可能な外径拘束冶具１４Ｂを使用すればよい。
さらにまた、前記環状体の焼入れ変形矯正装置１は、軸受の内輪や外輪の焼入れ変形矯正を行うことができる他、外径拘束冶具１４および内径拘束冶具１５の形状を変更することで、他の形状を備えた環状体の焼入れ変径矯正を行うことが可能である。
【００６４】
また、本実施例では、表１に示す組成の鋼種からなる環状体に、浸炭処理を行ったが、これに限らず、浸炭処理に替えて浸炭窒化処理を施してもよく、また、浸炭処理と浸炭窒化処理の両方を施してもよい。
また、上記実施例では、焼入れ冷却剤として焼入れ油を使用しているが、本発明において冷却剤の種類は問わず、油に代え水等としてもよいのは勿論である。
【００６５】
【発明の効果】
以上説明してきたように、本発明にかかるマルテンサイト変態を伴う鋼からなる環状体を焼入れ変形矯正する際に、焼入れ開始温度から６００℃以上の温度の間、すなわち、６００℃以上、焼入れ開始温度以下の温度範囲にある際に、環状体の内径側から拘束を開始し、これに連続して、前記環状体が変態により膨張する直前に、外径側から拘束を開始した後、当該環状体を内径側および外径側から同時に拘束することで、前記環状体に、内径拘束と外径拘束の両方の特性を十分に付与することができる。この結果、一回の変形矯正で、前記環状体に十分な変形矯正を行うことができ、傾斜の発生も最小限に抑えることができるという効果がある。
【００６６】
また、内径拘束、外径拘束の両方を行えるため、広範囲の炭素含有量の鋼からなる環状体に対し、変形矯正を十分に行うことができる。特に従来、十分な変形矯正が不可能であった中炭素鋼についても本発明により、良好に変形矯正が可能であることが示された。
【図面の簡単な説明】
【図１】鋼の焼入れ時における時間と寸法との関係を鋼の炭素含有量をパラメータとして示す図である。
【図２】従来の内径拘束による焼入れ処理後の変形率（％）と内径拘束開始温度（℃）との関係を示す図である。
【図３】従来の内径拘束による焼入れ処理後の変形率（％）と、素材に含有される炭素量（重量％）との関係を示す図である。
【図４】炭素含有量が、０．４重量％以上、０．８重量％以下の素材に、浸炭処理および／または浸炭窒化処理を施した環状体を焼入れた際に、従来の外径拘束方式で変形矯正した場合の変形率（％）と素材の炭素含有量（重量％）との関係を示す図である。
【図５】本発明による中炭素鋼の変形矯正の様子の概略を示す図である。
【図６】本発明の実施例にかかる内外８００、内外６００、内外５００を行った試験片（素材）に含まれる炭素量（重量％）と平均変形率（％）との関係を示す図である。
【図７】本発明の実施例にかかる各々の試験片の平均変形率（％）と平均傾斜量（ｍｍ）との関係を示す図である。
【図８】本発明の実施例にかかる環状体の焼入れ変形矯正装置の断面構成図である。
【図９】図８に示す環状体の焼入れ変形矯正装置の部分拡大図である。
【図１０】本発明の他の実施例にかかる環状体の焼入れ変形矯正装置の部分拡大断面図である。
【図１１】本発明の他の実施例にかかる環状体の焼入れ変形矯正装置の部分拡大断面図である。
【符号の説明】
１    環状体の焼入れ変形矯正装置
１０    加圧シリンダ
１１    メインプレスシリンダ
１２    サブプレスシリンダ
１３    ピストンロッド
１４    外径拘束冶具
１５    内径拘束冶具
１６    環状体
１７    焼入れ槽
２０    焼入れ油供給配管
２１    シリンダ装置
２４    環状体載置部
【図１】
0003586888.tif 000007
【図２】
0003586888.tif 000008
【図３】
0003586888.tif 000009
【図４】
0003586888.tif 000010
【図５】
0003586888.tif 000011
【図６】
0003586888.tif 000012
【図７】
0003586888.tif 000013
【図８】
0003586888.tif 000014
【図９】
0003586888.tif 000015
【図１０】
0003586888.tif 000016
【図１１】
0003586888.tif 000017